(57)【特許請求の範囲】
【請求項１】
ティッシュペーパーにグリセリンを含浸されてなる化粧用ティッシュペーパーであって、
前記ティッシュペーパーがパルプ繊維からなり、そのパルプ繊維間にバクテリアセルロースがトレハロースを担持してグリセリンに分散されて網目構造を形成していることを特徴とする化粧用ティッシュペーパー。
【請求項２】
前記パルプ繊維の重量に対してグリセリン10〜20重量％、流動パラフィン0.5〜2.5重量％、バクテリアセルロース0.1〜2.5重量％、トレハロース0.1〜2.5重量％及び銀抗菌剤0.1〜1.0重量％を含有することを特徴とする請求項１に記載の化粧用ティッシュペーパー。
【発明の詳細な説明】
【技術分野】
【０００１】
本発明は、ティッシュペーパーにグリセリンを含浸した化粧用ティッシュペーパーに関する。更に詳しくは、パルプ繊維からなるティッシュペーパーにグリセリン及びバクテリアセルロースを含浸する化粧用ティッシュペーパーに関する。
【背景技術】
【０００２】
グリセリンはパルプの可塑剤として知られており、ティッシュペーパーにグリセリンを含浸して化粧用ティッシュペーパーとして市場に提供されていたが、べたつきのある感触が欠点で需要は伸びなかった。この課題を解決するために、グリセリンにソルビトールを配合して感触を改善した化粧用ティッシュペーパー（特許文献１参照）が提案されて、この化粧用ティッシュペーパーが化粧用のクレンジングティッシュペーパーとして有効であることが知られて需要が急速に伸びた。
【０００３】
しかし、このティッシュペーパーにグリセリンを含浸することで、ティッシュペーパーを構成するパルプ間の結合強度が弛みを生じるために抗張力が低下する。化粧用ティッシュペーパーは肌に対する柔軟性を保持することが重要であり、柔軟性がないものは適さないので、そのパルプ量はティッシュペーパー１枚当たり、１０〜２０ｇ／ｍ２の範囲内であって、それ以上に増やすことは柔軟性が損なわれ好まれない。
前記化粧用ティッシュペーパーは、グリセリン含浸前の抗張力が６００ｇ／２５ｍｍのティッシュペーパーに１０〜１５重量％のグリセリンを含浸させることで、その抗張力が２５０ｇ／２５ｍｍとなり、当該ティッシュペーパーの抗張力の半分以下に低下している。そのために、肌の拭き取り時にクレンジングティッシュペーパーが破れやすいという問題があり、グリセリンを含浸したクレンジングティッシュペーパーの抗張力を向上することが熱望されている。
【０００４】
グリセリンに保湿力のあるヒアルロン酸や、それ以上に保湿力のあるリピジュアを配合した化粧用ティッシュペーパーが開発されているが、上記した化粧用ティッシュペーパーと同様に抗張力の低下は避けられない。このように、従来の化粧用ティッシュペーパーではグリセリンを含浸することにより抗張力の低下は避けられないものであった。
更に、化粧用ティッシュペーパーにグリセリンを含浸することがカビの増殖を生じやすい環境となり、カビの発生も問題となっている。
【０００５】
一方、パルプを主原料とする包装用紙において、該原料パルプに対して、バクテリアセルロースを１〜３０重量％配合することにより、パルプ繊維で構成されたシート内に、バクテリアセルロースで形成されるフィルム状の層を形成することが可能となり、シートの緻密性、透明度が高く、シート強度が高く、しかも、バリヤー性に優れた高品質の包装用紙が得られることが知られている（特許文献２参照）。
【０００６】
【特許文献１】特開平０５−１５６５９６号公報
【特許文献２】特開平０９−１９５１９３号公報
【発明の開示】
【発明が解決しようとする課題】
【０００７】
上記化粧用ティッシュペーパーは化粧用として肌の拭き取りに用いるもので、上記した従来のクレンジングティッシュペーパーは、肌に対する柔軟性を保持することが重要であり、そのために坪量を上げて抗張力を増やすことができず、一方、該クレンジングティッシュペーパーの抗張力が２５０ｇ／２５ｍｍ以下では、肌の拭き取り時に破れ易いという問題がある。
【０００８】
一方、特許文献２に記載の発明は、シートの緻密性、透明度が高く、シート強度が高く、しかも、バリヤー性に優れた高品質の包装用紙を得ることを目的に、原料パルプ中にバクテリアセルロースを配合することにより該目的を達成するものである。しかしながら、その発明の対象物が化粧用ティッシュペーパーではなく包装用紙であるから、前記特許文献２に記載の発明は、抗張力を向上させると共に柔軟性を保持させる必要のないものであり、パルプの可塑剤であるグリセリンを含浸させる必要もないものである。
そこで、本発明は、かかる問題点を解決すべくなされたもので、その技術的課題は、ティッシュペーパーにグリセリンが含浸されている化粧用ティッシュペーパーに対して、抗張力を向上させると共に柔軟性を保持する化粧用ティッシュペーパーを提供することにある。
【課題を解決するための手段】
【０００９】
本発明者は、上記の課題を解決するために、グリセリンが含浸されているパルプ繊維からなるティッシュペーパーを、どの様にしたら抗張力を向上させると共に柔軟性を保持できるか検討した結果、グリセリンと一緒にバクテリアセルロースを含浸することで、パルプ繊維間にバクテリアセルロースが交絡して形成された網目構造が、抗張力を向上させると共に柔軟性を保持する特性を有することを見出し、本発明を完成するに至った。
本発明は上記課題を解決するために、請求項１に係る化粧用ティッシュペーパーは、ティッシュペーパーにグリセリンを含浸されてなる化粧用ティッシュペーパーであって、該ティッシュペーパーがパルプ繊維からなり、そのパルプ繊維間にバクテリアセルロースが交絡して網目構造を形成しており、該網目構造が抗張力を向上させると共に柔軟性を保持する特性を有することを特徴とする。
同様に、請求項２に係る化粧用ティッシュペーパーは、前記抗張力が400g/25mm以上の強度であり、前記柔軟性がハンドルオメーターで30mN/100mm以下であることを特徴とする。
請求項３に係る化粧用ティッシュペーパーは、前記網目構造がパルプ繊維の重量に対して少なくともバクテリアセルロース0.1〜2.5重量％を含有することで形成されていることを特徴とする。
請求項４に係る化粧用ティッシュペーパーは、前記バクテリアセルロースの網目構造がトレハロース及び銀抗菌剤を担持していることを特徴とする。
請求項５に係る化粧用ティッシュペーパーは、更に、流動パラフィンを含むことを特徴とする。
請求項６に係る化粧用ティッシュペーパーは、パルプ繊維の重量に対してグリセリン10〜20重量％、流動パラフィン0.5〜2.5重量％、トレハロース0.1〜2.5重量％及び銀抗菌剤0.1〜1.0重量％を含有することを特徴とする。
請求項７に係る化粧用ティッシュペーパーは、バクテリアセルロースが、アセトバクターキシリナム菌により産生されたものであることを特徴とする。
【発明の効果】
【００１０】
従来の化粧用ティッシュペーパーは、抗張力の向上と柔軟性の保持を兼ね備えることが相反する物性のために困難なことであったが、本発明の化粧用ティッシュペーパーは、バクテリアセルロースを含有する塗布液により塗布含浸することで、パルプ繊維間にバクテリアセルロースが交絡して網目構造が形成され、その網目構造により相反する物性である抗張力の向上と柔軟性の保持が可能となった。そのため、前記本発明の化粧用ティッシュペーパーは、化粧品を落とすために肌を拭き取る時、肌に優しく拭き取ることができると共に破れないという格別の効果を奏するものである。
【００１１】
また、従来の化粧用ティッシュペーパーは、湿潤度が高いと抗張力が低下するものであったが、本発明の化粧用ティッシュペーパーは、前記網目構造により高い湿潤度でありながら優れた抗張力を得ることができたものである。
更に、従来のグリセンを含有したティッシュペーパーは細菌やカビの増殖が防止できなかったが、本発明の化粧用ティッシュペーパーは、前記網目構造に銀抗菌材が担持されることにより、細菌に対する抗菌性が付与され、また、トレハロースも同様に担持されているので、乾燥しても保湿力が保持されて吸水性を損なわず、グリセリンのねっとりとした風合をさらっとした感触に改良できる。
【発明を実施するための最良の形態】
【００１２】
本発明は、ティッシュペーパーにグリセリンを含浸して該ティッシュペーパーの抗張力の低下を防止すると共に柔軟性を保持するために、パルプ繊維からなるティッシュペーパーにグリセリン及びバクテリアセルロースを含浸することで、該パルプ繊維間にバクテリアセルロースが交絡して網目構造の形成により、従来に比べてはるかに優れた抗張力を有すると共に柔軟性を保持する特性を有するものである。
更に、前記バクテリアセルロースの網目構造により、化粧用ティッシュペーパー内に銀抗菌剤やトレハロースを担持することで、カビの発生の抑制ができると共に保湿力の優れた特性も可能にするものである。
バクテリアセルロースは７〜１０ｎｍのナノセルロースファイバーであり、アセトバクター菌の産生するナタデココとして知られているバクテリアセルロースの含水ゲル体を用いる。
【００１３】
バクテリアセルロースによりパルプ繊維間に網目構造を形成するには、ナタデココを離解して平均粒径が０．５mmとした離解物をパルプ懸濁液に混合して混抄する方法、または該離解物をグリセリンに分散してティッシュペーパーに塗布する方法の何れでもよい。パルプ懸濁液に混合する場合は、ナタデココを０．５ｍｍ程度に切断してホモミキサーにより離解分散してパルプ懸濁液に混合撹拌してティッシュペーパーを抄造してからティッシュペーパーにグリセリンを１０〜２０重量％塗布すれば同様な効果が得られる。
【００１４】
グリセリン１０重量％以下では湿潤性が乏しい、２０重量％以上は濡れが多すぎて化粧用ティッシュペーパーとして好ましくない。グリセリンに配合する流動パラフィンは０．５〜２．５重量％（対ティッシュペーパー重量）がグリセリンの風合を改善する丁度良い範囲である。
バクテリアセルロースは離解物として０．１〜２．５重量％（対ティッシュペーパー重量）をトレハロース０．１〜２．５％、銀抗菌剤０．１〜１．０重量％を担持させて用いる。
バクテリアセルロースが、０．１重量％（対ティッシュペーパー重量）以下では網目構造が不足で抗張力の向上が不十分である。２．５重量％（対ティッシュペーパー重量）以上はグリセリンを配合することが困難である。抄造時にバクテリアセルロースを混抄する場合は３重量％（対ティッシュペーパー重量）の配合が可能である。混抄による場合はグリセリンを塗布含浸すれば化粧用ティッシュペーパーが得られる。
【００１５】
バクテリアセルロースの離解物をグリセリンに分散してティッシュペーパーに塗布する方法では、水分が少なくバクテリアセルロースの分散が難しいので、バクテリアセルロースにトレハロースを担持させてグリセリンに分散してティッシュペーパーに塗布する。バクテリアセルロースにトレハロースを担持すれば乾燥しても保湿力が保持されて吸水性を損なわず、グリセリンのねっとりとした風合をさらっとした感触に改良できる。
【００１６】
バクテリアセルロースに銀抗菌剤を担持させることにより銀抗菌剤をティッシュペーパーに固定して抗菌防カビ効果を得ることができる。銀抗菌剤としては銀ゼオライト又は銀ガラスを挙げることができる。グリセリンの含浸によりカビが増殖し易い従来の問題を解決することができる。
【００１７】
本発明は、ティッシュペーパーの坪量は10〜20g/m２が好ましい。10g/m２で抗張力400g/25mm以上が得られるので使用時に破れることはない。ティッシュペーパーは２枚重ねで製品化されて使用されるので、抗張力は２枚重ねの値で示す。従来のグリセリン含浸ティッシュペーパーでは２枚重ねでも250g/25mm程度の抗張力に低下するのですぐに破れて肌に付着する。本発明では抗張力を高めて柔軟性はハンドルオメーターで30mN/100mm以下である。
【００１８】
以下に、実施例を挙げて本発明を更に詳細に説明するが、本発明の特許請求の範囲に記載された発明はこれらの実施例に限定されるものではない。
（バクテリアセルロース）
酢酸０．５重量％及びショ糖１０重量％をココナッツ水に配合してｐＨ３．５の水溶液を生成し、その水溶液中にアセトバクターキシリナム５重量％を植菌して、５０×５０ｃｍ、深さ３０mmのトレーに温度２９℃で１２日間注液して静置培養を行い、５０×５０ｃｍ、厚さ２０ｍｍのバクテリアセルロースによる含水ゲル体を作成した。含水ゲル体を２日間、流水に浸漬して酢酸が検出されなくなるまで洗浄した。次いで０．１重量％の水酸化ナトリウム水溶液を用いて９５℃で３０分の処理を行って、殺菌及び除菌処理を行い、バクテリアセルロース１重量％、水９９重量％よりなる含水ゲル体を得た。
【００１９】
（塗布液の調整）
前記バクテリアセルロース１重量％の含水ゲル体を厚さ１mmのシート状にスライスして、更に、一辺１mmのサイコロ状に切断し、ホモミキサーで剪断力を与えてスラリー状にした。水９４部、バクテリアセルロース２部、トレハロース２部、銀抗菌剤としてゼオミックＡＪｌＯＤ（シナネンゼオミック株式会社製品）ｌ部を配合し、撹拌して配合液を得た。
前記配合液を減圧乾燥により水を前記９４部から２７部に減らし、バクテリアセルロース２部、トレハロース２部、ゼオミックＡＪｌＯＤ  ｌ部よりなる配合物となし、該配合物にグリセリン６０部と流動パラフィン７部を添加して撹拌混合して塗布液とした。
【００２０】
（実施例１〜３）
塗布液の配合割合は、グリセリン６０重量％，流動パラフィン７重量％、バクテリアセルロース２重量％、トレハロース２重量％、ゼオミックＡＪｌＯＤ１重量％、水２７重量％よりなり、該塗布液の塗布量を調整してティッシュペーパーに塗布することで含浸率を調整した。
重量１７ｇ／ｍ２のティッシュペーパーに対して、同じ重量の前記塗布液を塗布した場合、ティッシュペーパーに塗布される塗布量を１として、実施例１〜３に示す重量１７ｇ／ｍ２のティッシュペーパーの重量に対して、１／３、１／４、１／６となるように塗布量を調整した。表１に示すように、実施例１の各成分が１／３、実施例２の各成分が１／４、実施例３の各成分が１／６に調整されている。
【００２１】
即ち、表１は重量１７ｇ／ｍ２のティッシュペーパーに塗布液が含浸された塗布量が示されている。実施例１の塗布量は１／３である３３重量％が、実施例２の塗布量は１／４である２５重量％の塗布量が、そして、実施例３はその１／６である１６．５重量％が示されている。
比較例１は、上記した実施例と同じようにグリセリン６０重量％、流動パラフィン８重量％の塗布量を１として、重量１７ｇ／ｍ２のティッシュペーパーに対して、該塗布量１の１／４である２５重量％の塗布量が、比較例２は、同様にグリセリン２０重量％、流動パラフィン４重量％の塗布量を１として、重量１７ｇ／ｍ２のティッシュペーパーに対して、該塗布量１の１／４である５重量％の塗布量が表１に示されている。
【００２２】
（実施例４）
前記バクテリアセルロース１重量％の含水ゲル体を厚さ１mmのシートにスライスして、更に、一辺１mmのサイコロ状に切断し、ホモミキサーで剪断力を与えてスラリー状にした。水９４部、バクテリアセルロース２部、トレハロース２部を混合し攪拌して配合液を得た。
前記配合液を減圧乾燥により乾燥して、水を９４部から２０部に減らし、バクテリアセルロース２部、トレハロース２部よりなる濃縮液、即ちバクテリアセルロース８．３重量％、トレハロース８．３重量％、水８３．３重量％よりなる濃縮液とした。
グリセリン８０重量％、流動パラフィン１０重量％に前記濃縮液１０重量％（バクテリアセルロース０．８３重量％、トレハロース０．８３重量％）を配合して攪拌して塗布液とした。ティッシュペーパーの重量に対して１／８の塗布量を塗布して含浸させた。
表１に示すように、ティッシュペーパーの重量に対してグリセリン１０重量％、流動パラフィン１．２５重量％、バクテリアセルロース０．１重量％、トレハロース０．１重量％の塗布量を得た。
【００２３】
（実施例５〜６）
前記バクテリアセルロース１重量％の含水ゲル体を厚さ１mmのシートにスライスして、更に、一辺１mmのサイコロ状に切断し、ホモミキサーで剪断力を与えてスラリー状にした。
水９４部、バクテリアセルロース２部、トレハロース２部、銀抗菌剤としてゼオミックＡＪｌＯＤ（シナネンゼオミック株式会社製品）０．５部を配合し、攪拌して配合液を得た。前記配合液を減圧乾燥により乾燥して、バクテリアセルロース４４．４重量％、トレハロース４４．４重量％、銀抗菌剤としてゼオミックＡＪｌＯＤ１１．１重量％よりなる乾燥物とした。該乾燥物をグリセリン７３重量％、流動パラフィン５重量％に前記乾燥物２２重量％を配合し、攪拌して塗布液とした。
塗布液の配合割合は、グリセリン７３重量％、流動パラフィン５重量％、バクテリアセルロース９．７重量％、トレハロース９．７重量％、銀抗菌剤２．４重量％である。
上記塗布液をティッシュペーパーに下記の塗布量に調節して実施例５、実施例６とした。
表１に示すように、実施例５はティッシュペーパーの重量に対して、１／７の塗布液を塗布して含浸させ、実施例６は１／４の塗布液を塗布して含浸させた。
【００２４】
【表１】
0004314292.tif 000002
【００２５】
表１で示した抗張力、ハンドルオメーター、含有水分率、抗菌性及びカビ抵抗牲の測定は、以下に示す条件で行ったものである。
抗張力            ：ＪＩＳ  Ｐ８１１３に準ずる。幅２５mmの抗張力を示す。
ハンドルオメーター：Ｊ−ＴＡＰＰＩ  Ｎｏ．３４の柔らかさ試験法による。
乾燥減量分        ：ＪＩＳ  Ｐ８１２７に準ずる。１３０℃、５時間の乾燥減量より求めた。
抗菌性            ：ＪＩＳ  Ｚ２８０１の抗菌性試験に基づき、大腸菌２×ｌ０５個／ｍｌを植菌し、規定の条件で２４時間培養して菌数を測定した。
カビ抵抗牲        ：ＪＩＳ  Ｚ２９１１カビ抵抗性試験に基づき規定の配合菌（５種類のカビ菌）を４週間培養して、カビ菌の発育を肉眼で調べた。
【００２６】
表１で示す実験結果は、抗張力に関して、比較例１及び２が２６４、２０３ｇ／２５mmの値であるのに対して、実施例１〜６は、比較例の倍の５００ｇ／２５mm以上の値を示しており、バクテリアセルロースの塗布含浸量が増えるにつれて抗張力が増加する傾向にある。本発明の化粧用ティッシュペーパーがバクテリアセルロースを含有する塗布液により塗布含浸されることで、抗張力が明らかに向上することが分かる。
ハンドルオメーターに関して、未処理のティッシュペーパーで６５ｍＮ／１００mmの値、比較例１及び２のティッシュペーパーで３９及び３６ｍＮ／１００mmの値であるのに対して、実施例１〜５は、２０〜３０ｍＮ／１００mmの範囲の値であり、未処理のティッシュペーパーの約１／３であり、比較例のティッシュペーパーの約２／３であることから、柔軟性に優れていることが分かる。
以上のことから、本発明の化粧用ティッシュペーパーは、抗張力を向上させると共に柔軟性を保持していることが分かる。
【００２７】
乾燥減量分に関して、未処理のティッシュペーパーで６．６％の値、比較例１及び２のティッシュペーパーで１４．６及び８．２％の値であるのに対して、実施例１〜５の値は、１２．５〜２１．０％の範囲の値であり、未処理のティッシュペーパーより遙かに乾燥減量分が高く、比較例のティッシュペーパーより高い乾燥減量分である。乾燥減量分が高いことは湿潤牲の高いことを示すことから、本発明の化粧用ティッシュペーパーは湿潤牲に優れていることが分かる。従来のティッシュペーパーではこのような高い湿潤度で上記の抗張力を得ることができなかった。
抗菌性試験とカビ抵抗性試験により、表１に示すように、本発明の化粧用ティッシュペーパーは細菌及び真菌に対する安全性を示しているので、本発明の化粧用ティッシュペーパーは細菌に抗菌性があり、カビが発育しないことが認められる。それに対して、従来のグリセンを含有したティッシュペーパーは細菌やカビの増殖が未処理のティッシュペーパーより著しい。
【００２８】
図１は本発明の化粧用ティッシュペーパーの１００００倍の電子顕微鏡の写真である。パルプ繊維間にバクテリアセルロースが交絡して網目構造が形成されていることが示されている。
図２は本発明の銀抗菌剤が含有されている化粧用ティッシュペーパーの５０００倍の電子顕微鏡の写真である。パルプ繊維間にバクテリアセルロースが交絡して形成された網目構造にトレハロース及び銀抗菌剤が担持されていることが示されている。
【図面の簡単な説明】
【００２９】
【図１】図１は化粧用ティッシュペーパーの１００００倍の電子顕微鏡の写真である。
【図２】図２はトレハロース及び銀抗菌剤が含有されている化粧用ティッシュペーパーの５０００倍の電子顕微鏡の写真である。
【図１】
0004314292.tif 000003
【図２】
0004314292.tif 000004